ФОРМОВАННЫЕ ИЗДЕЛИЯ ИЗ ИСКУССТВЕННОГО ПОЛИМЕРА

1. Применение пористых микросфер оксида металла в качестве светостабилизаторов для формованного изделия из искусственного полимера, причем
полимер представляет собой синтетический полимер и/или натуральный или синтетический эластомер и
пористые микросферы оксида металла содержат оксид металла и получаются с помощью способа, включающего в себя образование жидкой дисперсии полимерных наночастиц и оксида металла,
формирование жидких капель дисперсии,
сушку этих жидких капель для получения полимерных темплатных микросфер, содержащих полимерные наносферы и оксид металла, и
удаление этих полимерных наносфер из темплатных микросфер для получения пористых микросфер оксида металла, и
где эти микросферы имеют
средний диаметр от 0,5 мкм до 100 мкм,
среднюю пористость от 0,10 до 0,80 и
средний диаметр пор от 50 нм до 999 нм.
2. Применение по п. 1, где оксид металла выбирают из группы, состоящей из диоксида кремния, диоксида титана, оксида алюминия, диоксида циркония, церия, оксидов железа, оксида цинка, оксида индия, оксида олова, оксида хрома и их комбинаций.
3. Применение по п. 1, где пористые микросферы оксида металла содержат от 50,0 мас.% до 99,9 мас.% оксида металла, в пересчете на общую массу этих микросфер.
4. Применение по п. 1, где пористые микросферы оксида металла имеют средний диаметр от 1 мкм до 75 мкм.
5. Применение по п. 1, где пористые микросферы оксида металла имеют среднюю пористость от 0,45 до 0,65.
6. Применение по п. 1, где пористые микросферы оксида металла имеют средний диаметр пор от 50 нм до 800 нм.
7. Применение по п. 1, где пористые микросферы оксида металла имеют
средний диаметр от 1 мкм до 75 мкм,
среднюю пористость от 0,45 до 0,65 и
средний диаметр пор от 50 нм до 800 нм.
8. Применение по п. 1, где пористые микросферы оксида металла имеют
средний диаметр от 4,5 мкм до 9,9 мкм,
среднюю пористость от 0,45 до 0,65 и
средний диаметр пор от 220 нм до 300 нм.
9. Применение по п. 1, где пористые микросферы оксида металла используют в концентрации от 0,01 мас.% до 20,0 мас.% в пересчете на массу формованного изделия из искусственного полимера.
10. Применение по п. 1, где пористые микросферы оксида металла применяют в комбинации с одним или несколькими поглотителями УФ-излучения, причем эти поглотители УФ-излучения выбирают из группы, состоящей из 2-гидроксифенилтриазинов, бензотриазолов, 2-гидроксибензофенонов, оксаланилидов, циннаматов и бензоатов.
11. Применение по п. 10, причем один или несколько поглотителей УФ-излучения используют в концентрации от 0,01 мас.% до 20,0 мас.% в пересчете на массу формованного изделия из искусственного полимера.
12. Применение по п. 1, где формованное изделие из искусственного полимера содержит светостабилизатор на основе стерически затрудненного амина (HALS).
13. Применение по п. 1, где формованное изделие из искусственного полимера представляет собой экструдированное, литое, формованное, отлитое под давлением или каландрированное формованное изделие из искусственного полимера.
14. Применение по любому из пп. 1-13, где формованное изделие из искусственного полимера представляет собой пленку, трубу, кабель, ленту, лист, контейнер, каркас, волокно или моноволокно.
15. Формованное изделие из искусственного полимера, где полимер представляет собой синтетический полимер и/или натуральный или синтетический эластомер, и причем этот полимер содержит пористые микросферы оксида металла, как определено в п. 1.
16. Экструдированная, литая, формованная, отлитая под давлением или каландрированная полимерная композиция, в которой полимер представляет собой синтетический полимер и/или натуральный или синтетический эластомер, и причем этот полимер содержит пористые микросферы оксида металла, как определено в п. 1.